(57)【要約】      （修正有）【課題】繰り返し洗濯をしても肌触りの悪化しないパイル生地で形成されたタオルを提供する。【解決手段】タオル１０は、地糸１１、１２とパイル糸１４とを含むパイル生地で形成され、ＪＩＳＬ０８０１の染色堅牢度試験で規定される条件で洗濯を１０回行った後において、パイル生地のパイル部と表面に人工肌を被着したローラーと接触させ、パイル生地の一方の端部を荷重測定器に接続してローラーを１ｍ／分の速度で回転させた際に示される測定値が２ｇ以下である。【選択図】図１
2019103588.tif 000002
【特許請求の範囲】
【請求項１】
地糸とパイル糸とを含むパイル生地で形成され、ＪＩＳＬ０８０１の染色堅牢度試験で規定される条件で洗濯を１０回行った後において、パイル生地のパイル部と表面に人工肌を被着したローラーと接触させ、パイル生地の一方の端部を荷重測定器に接続してローラーを１ｍ／分の速度で回転させた際に示される測定値が２ｇ以下であることを特徴とするタオル。
【請求項２】
前記パイル生地がつづれ編みで形成されている請求項１に記載のタオル。
【請求項３】
前記パイル糸が、原着ポリエステルを５０〜６５質量％および原着レーヨンを３５〜５０質量％の割合で含む請求項１または２に記載のタオル。
【発明の詳細な説明】
【技術分野】
【０００１】
本発明は、パイル生地で形成されたタオルに関する。
【背景技術】
【０００２】
従来、タオルは衛生面などの理由から洗濯頻度が高く、特に美容院や理髪店などで用いられる業務用タオルの洗濯頻度はさらに高い。洗濯を繰り返すと、色落ちが生じたり、風合いの変化によって肌触り性が劣化したりする。
【０００３】
このようなタオルの肌触り性の劣化を防止するために、例えば、特許文献１〜３に記載の方法が開示されている。特許文献１には、洗濯回数の多いタオルの風合い柔軟性を維持するための柔軟仕上げ剤が開示されている。特許文献２には、繰り返し洗濯しても、洗濯後の肌触りの悪さ（ゴワゴワ感）を減らすために、ループ構造を変えたタオル地が開示されている。特許文献３には、熱融着性複合繊維を含むパイル糸を使ったパイル保持性に優れたタオルが開示されている。
【先行技術文献】
【特許文献】
【０００４】
【特許文献１】特開２０１３−５２５６１７号公報
【特許文献２】特開２００８−０７９９１２号公報
【特許文献３】特開２００７−３３０４２７号公報
【発明の概要】
【発明が解決しようとする課題】
【０００５】
本発明の課題は、繰り返し洗濯しても肌触り性の劣化が抑制され、肌滑り性に優れたタオルを提供することにある。
【課題を解決するための手段】
【０００６】
本発明者らは、上記課題を解決するべく鋭意検討を行った結果、以下の構成からなる解決手段を見出し、本発明を完成するに至った。
（１）地糸とパイル糸とを含むパイル生地で形成され、ＪＩＳＬ０８０１の染色堅牢度試験で規定される条件で洗濯を１０回行った後において、パイル生地のパイル部と表面に人工肌を被着したローラーと接触させ、パイル生地の一方の端部を荷重測定器に接続してローラーを１ｍ／分の速度で回転させた際に示される測定値が２ｇ以下であることを特徴とするタオル。
（２）パイル生地がつづれ編みで形成されている上記（１）に記載のタオル。
（３）パイル糸が、原着ポリエステルを５０〜６５質量％および原着レーヨンを３５〜５０質量％の割合で含む上記（１）または（２）に記載のタオル。
【発明の効果】
【０００７】
本発明のタオルによれば、繰り返し洗濯しても肌触り性の劣化が抑制され、優れた肌滑り性が発揮される。したがって、本発明のタオルは長期間にわたり優れた肌滑り性を維持することができる。
【図面の簡単な説明】
【０００８】
【図１】本発明の一実施形態に係るタオルの構成を示す部分拡大図である。
【図２】実施例１および２ならびに比較例１〜３において、肌滑り性の検証で使用した試験装置を示す説明図である。
【発明を実施するための形態】
【０００９】
以下、本発明の一実施形態に係るタオルについて、図１を参照して詳細に説明する。
【００１０】
図１に示すように、一実施形態に係るタオル１０は、地経糸１１および地緯糸１２（以下、単に「地糸１１，１２」と記載する場合がある）とパイル糸１３とで形成されている。具体的には、タオル１０は、地糸１１，１２によって形成された地組織の片面から、パイル糸１３をループ状に突出させることによって形成されたパイル部１４を含むつづれ編み構造を有している。
【００１１】
地糸１１，１２は特に限定されず、天然繊維であってもよく化学繊維であってもよい。天然繊維としては、例えば、綿、麻、亜麻、苧麻、大麻、羊毛、モヘア、家蚕絹、野蚕絹などが挙げられる。化学繊維としては、例えば、ポリエステル、ナイロン、アクリル、ビニロンなどの合成繊維；レーヨン、モダール、キュプラ、リヨセルなどの再生繊維；ジアセテート、トリアセテートなどの半合成繊維などが挙げられる。
【００１２】
地糸１１，１２は、風合い維持の点で化学繊維が好ましい。地経糸１１および地緯糸１２は、同じ繊維で形成された糸を用いてもよく、それぞれ異なる繊維で形成された糸を用いてもよい。地糸１１，１２は、タオル１０の用途などに応じて適宜選択すればよく、例えば、フィラメント糸、紡績糸、混紡糸などが挙げられる。地糸１１，１２は、原着であってもよく非原着であってもよい。非原着の場合、繊維の種類に応じて、反応染料、建染染料、分散染料などの公知の染料を適宜選択し、常法により染色してもよい。
【００１３】
地経糸１１の太さおよび撚り数は特に限定されず、例えば、太さは４０／１〜６０／１番手（１００〜１４０ｄｔｅｘ）程度であり、撚り数は１７〜２１Ｔ／インチ程度である。地緯糸１２も地経糸１１と同様、太さおよび撚り数は特に限定されず、太さは、例えば１６／１〜２０／１番手（２９０〜３６０ｄｔｅｘ）程度であり、撚り数は１８〜２０Ｔ／インチ程度である。地経糸１１および地緯糸１２は単糸であってもよく、双糸のように２本以上の糸を撚って得られる糸であってもよい。地経糸１１および地緯糸１２としてフィラメント糸を用いる場合、フィラメント数は特に限定されず、好ましくは３６〜６２本程度である。
【００１４】
パイル糸１３は、天然繊維で形成されていてもよく、化学繊維で形成されていてもよい。天然繊維としては、例えば、綿、麻、亜麻、苧麻、大麻、羊毛、モヘア、家蚕絹、野蚕絹などが挙げられる。化学繊維としては、例えば、ポリエステル、ナイロン、アクリル、ビニロンなどの合成繊維；レーヨン、モダール、キュプラ、リヨセルなどの再生繊維；ジアセテート、トリアセテートなどの半合成繊維などが挙げられる。
【００１５】
パイル糸１３は、フィラメント糸であっても紡績糸であってもよく、種類は特に限定されない。例えば化学繊維のフィラメント糸は、溶融紡糸溶融紡糸装置を用いて常法により紡糸・延伸して得られる。紡績糸は、短繊維を紡績工程によって均一の太さに平行に引き揃えて撚りをかけて得られる。短繊維は、例えば、得られたフィラメント糸を延伸したのちに捲縮を付与し、さらに所望の長さにカットして得られる。
【００１６】
肌滑り性を考慮すると、パイル糸１３は好ましくは化学繊維で形成されており、より好ましくは原着繊維で形成されている。パイル糸１３は、原着繊維で形成されていてもよく、非原着繊維で形成されていてもよい。肌滑り性をより向上させる点で、原着繊維が好ましい。現着繊維とは、水や油やアルコールなどに不溶で、かつ染料よりもはるかに大きな粒径を有する着色剤（色素粒子）が、化学繊維内部に分散した状態で着色された繊維である。着色剤としては特に限定されず、例えば、カーボンブラック、酸化チタン、弁柄、群青などの無機系顔料；フタロシアニン系、ポリアゾ系、アンスラキノン系、ペリレン系などの有機系顔料などが挙げられる。
【００１７】
原着繊維を製造する方法は特に限定されず、着色剤を、化学繊維の重合段階から紡糸されるまでの任意の過程で添加すればよい。設備の汚染や制御などの取り扱性から、着色剤を重合終了後に添加するのが好ましい。添加方法としては、溶融紡糸時の安定性、着色剤の取り扱い性により、マスターバッチ方式が好ましい。
【００１８】
パイル糸１３の太さ（繊度）は特に限定されず、より肌滑り性を向上させる点で、好ましくは２９０〜３６０ｄｔｅｘ程度、より好ましくは３２０〜３４０ｄｔｅｘ程度である。一実施形態に係るタオル１０において、パイル糸１３は、好ましくはポリエステル繊維とレーヨン繊維との混紡糸であり、より好ましくは原着ポリエステル繊維と原着レーヨン繊維との混紡糸である。この場合、ポリエステル繊維（原着ポリエステル繊維）は、好ましくは１〜６．６ｄｔｅｘの繊度を有する。繊維長さは、好ましくは１５〜６０ｍｍ程度である。レーヨン繊維（原着レーヨン繊維）は、好ましくは１〜６．６ｄｔｅｘの繊度を有する。繊維長さは、好ましくは１５〜６０ｍｍ程度である。
【００１９】
パイル糸１３が、ポリエステル繊維（原着ポリエステル繊維）とレーヨン繊維（原着レーヨン繊維）との混紡糸の場合、これらの繊維の混紡割合は特に限定されない。例えば、ポリエステル繊維（原着ポリエステル繊維）が好ましくは４５〜７０質量％、より好ましくは５０〜６０質量％、レーヨン繊維（原着レーヨン繊維）が好ましくは３０〜５５質量％、より好ましくは４０〜５０質量％の割合で混紡される。
【００２０】
パイル糸１３の長さは特に限定されず、地経糸１１の長さに対して好ましくは２．５〜１０倍程度であり、タオル１０の使用用途により適宜選択すればよい。
【００２１】
パイル部１４は、表パイル部１４１および裏パイル部１４２を含む。本明細書では、頂点が地緯糸から遠い方のパイル部を、タオルの表面に相当する「表パイル部」と定義し、その逆のパイル部をタオルの裏面に相当する「裏パイル部」と定義する。表面および裏面のないタオルの場合は、表パイル部の頂点と裏パイル部の頂点とが、地緯糸からほぼ同じ距離に存在する。
【００２２】
一実施形態に係るタオル１０において、表パイル部１４１の編込長（表パイル長Ｌ１）は特に限定されない。表パイル長Ｌ１は、好ましくは１１０〜１５０ｍｍ程度、より好ましくは１２０〜１４０ｍｍ程度である。一方、裏パイル部１４２の編込長（裏パイル長Ｌ２）は特に限定されない。裏パイル長Ｌ２は、好ましくは１１０〜１４０ｍｍ程度、より好ましくは１２０〜１３０ｍｍ程度である。
【００２３】
一実施形態に係るタオル１０の密度（ウェール数）は特に限定されず、好ましくは１０〜１４／インチ、より好ましくは１１〜１３／インチ程度である。
【００２４】
一実施形態に係るタオル１０は、例えば、地経糸１１と地緯糸１２とパイル糸１３とをタオル編機（経編）にセットし、常法によって得られる。具体的には、タオル織機上で、開口運動、緯入運動および筬打ち運動の三運動を連携し、地経糸１１とパイル糸１３とを送り出す装置、織り上げた生地を巻き取る装置、および地緯糸１２の供給交換する装置が連動して、一実施形態に係るタオル１０が得られる。一実施形態に係るタオル１０は、この方法だけでなく、もちろん他の方法によっても製造することができる。
【００２５】
一実施形態に係るタオル１０は、ＪＩＳＬ０８０１の染色堅牢度試験で規定される条件で洗濯を１０回行った後において、パイル生地のパイル部と表面に人工肌を被着したローラーと接触させ、パイル生地の一方の端部を荷重測定器に接続してローラーを１ｍ／分の速度で回転させた際に示される測定値が２ｇ以下である。具体的には図２に示すように、タオル（試料２０）をパイル部がローラー２１側となるようにローラー２１に掛け、試料２０の一方の端部に荷重測定器２２を接続して、試料２０を荷重測定器２２と反対に引っ張る方向に、ローラー２１を１ｍ／分の速度で回転させ、試料２０に負荷される荷重（ローラー２１の回転によって引っ張られる力）を荷重測定器２２で測定する。ローラー２１の表面に貼り付けられている人工肌としては、例えば、ＳＩＬＩＣＯＮ  ＲＵＢＢＥＲ  ＭＡＴなどが挙げられる。この測定値が２ｇ以下であれば、繰り返し洗濯しても肌触り性の劣化が抑制され、優れた肌滑り性が発揮されると判断することができる。
【００２６】
本発明に係るタオルの用途は特に限定されず、例えば、美容院や理髪店などのシャンプーや毛染めで使用されるタオル；風呂上りやシャワーを浴びた後、髪や体の水分をとるためなどのバスタオル；洗顔の後に顔や手を拭くためのフェイスタオル；ふとんやベッドと合わせて使用されるなどのタオルケットやタオルシーツ；タオルハンカチ；タオルマフラー；風呂場の出入口で足を拭くためのバスマット；屋外で使用されるスポーツタオル；背中を洗うときなどに用いられる浴用タオル；入浴時に石鹸などをつけて身体を洗うときなどに用いられるウォッシュタオル；食事時のお手拭きなどに用いられるおしぼりタオルなどが挙げられる。さらに、一実施形態に係るタオル１０をさらに加工して、ポロシャツなどの衣類；寝巻、布団、枕あるいはそのカバーなどの寝装品；前掛けなどの乳幼児用品や介護用品などの形態で使用してもよい。
【実施例】
【００２７】
以下、実施例および比較例を挙げて本発明を具体的に説明するが、本発明は以下の実施例に限定されるものではない。
【００２８】
（実施例１）
下記に示す糸を用い、つづれ編（経編）によって幅１６０ｃｍの生地が形成されたパイル部を有するタオル（縦８８０ｍｍ、横３２０ｍｍ）のタオル生地を得た。得られたタオルのウェール数は１２／インチであり、表パイル長は１３３ｍｍおよび裏パイル長は１２５ｍｍであった。
＜原料糸＞
地経糸：原着ポリエステル１００％紡績糸（黒色、２０番手の単糸、撚り数１９Ｔ／インチ）
地緯糸：ポリエステルフィラメント糸（フィラメント数４８本、１２０ｄｔｅｘ）
パイル糸：原着ポリエステル５０％および原着レーヨン５０％の混紡糸（黒色、２０番手の単糸、撚り数２０Ｔ／インチ）
【００２９】
（実施例２）
パイル糸として、原着ポリエステル６５％および原着レーヨン３５％の混紡糸（黒色、２０番手の単糸、撚り数２０Ｔ／インチ）を用いた以外は、実施例１と同様の手順でタオルを得た。得られたタオルのウェール数は１２／インチであり、表パイル長は１３３ｍｍおよび裏パイル長は１２５ｍｍであった。
【００３０】
（比較例１）
地経糸としてコットン１００％の紡績糸（黒色、２０番手の単糸、撚り数２０Ｔ／インチ）、およびパイル糸としてコットン１００％の紡績糸（黒色、２０番手の単糸、撚り数２１Ｔ／インチ）を用いた以外は、実施例１と同様の手順でタオルを得た。得られたタオルのウェール数は１２／インチであり、表パイル長は１３３ｍｍおよび裏パイル長は１２５ｍｍであった。
【００３１】
実施例１、実施例２および比較例１で得られたタオルについて、図２に示す試験装置を用いて肌滑り性を検証した。図２に示すように、実施例１、実施例２および比較例１で得られたタオル（試料２０）を、パイル部がローラー２１側となるようにローラー２１に掛けた。ローラー２１の表面には人工肌（ＳＩＬＩＣＯＮ  ＲＵＢＢＥＲ  ＭＡＴ  厚さ１．５ｍｍ）を貼り付けた。試料２０の一方の端部には、荷重測定器２２を接続した。次いで、ローラー２１を矢印の方向、すなわち試料２０を荷重測定器２２と反対に引っ張る方向に、１ｍ／分の速度で回転させた。このとき、試料２０に負荷される荷重（ローラー２１の回転によって引っ張られる力）を、荷重測定器２２で測定した。値が小さいほど滑りやすいことを示す。結果を表１に示す。
【００３２】
実施例１、実施例２および比較例１で得られたタオルを、ＪＩＳ  Ｌ０８０１の規定に準拠して１回洗濯し、上述と同様の手順で肌滑り性を検証した。さらに、ＪＩＳ  Ｌ０８０１の規定に準拠して１０回洗濯し、上述と同様の手順で肌滑り性を検証した。結果を表１に示す。
【００３３】
【表１】
2019103588.tif 000003
【００３４】
表１に示すように、実施例１および２では、１０回洗濯したタオルに負荷される荷重が２．０ｇ以下であることがわかる。したがって、実施例１および２で得られたタオルは、優れた肌滑り性を有することがわかる。一方、比較例１では、１０回洗濯したタオルに負荷される荷重が２．５ｇである。したがって、２．０ｇを超えていることから、比較例１で得られたタオルは肌滑り性に乏しいことがわかる。
【００３５】
＜染色堅牢度の評価＞
実施例２で得られたタオルを用いて、染色堅牢度の評価を行った。染色堅牢度は、洗濯に対する染色堅牢度、汗に対する染色堅牢度、および摩擦に対する染色堅牢度について評価した。洗濯に対する染色堅牢度の評価は、ＪＩＳ  Ｌ  ０８４４（Ａ−２号）に規定された方法に準拠して行った。汗に対する染色堅牢度の評価は、ＪＩＳ  Ｌ０８４８に規定された方法に準拠して行った。摩擦に対する染色堅牢度の評価は、ＪＩＳ  Ｌ０８４９に規定された方法に準拠して行った。結果を表２に示す。
【００３６】
【表２】
2019103588.tif 000004
【００３７】
表２に示すように、本発明のタオルは、洗濯に対する染色堅牢度および汗に対する染色堅牢度に優れていることがわかる。摩擦に対する染色堅牢度は、湿潤条件下では等級が若干低いものの、実用上問題はない範囲といえる。
【符号の説明】
【００３８】
１０    タオル
１１    地経糸
１２    地緯糸
１３    パイル糸
１４    パイル部
１４１  表パイル部
１４２  裏パイル部
２０    試料
２１    ローラー
２２    荷重測定器
【図１】
2019103588.tif 000005
【図２】
2019103588.tif 000006